FR 2915314 A1 20081024 FR 0754533 A 20070417 LAMPE PLANE UV A DECHARGE ET UTILISATIONS La présente invention concerne le domaine des lampes planes UV (UV pour ultraviolet) et en particulier a trait aux lampes planes UV à décharge et aux utilisations de telles lampes UV. Les lampes UV classiques sont formées par des tubes fluorescents UV remplis de mercure et disposés côte à côte pour former une surface émettrice. Ces tubes ont une durée de vie limitée. En outre, l'homogénéité io du rayonnement UV émis est difficile à obtenir pour des grandes surfaces. Enfin, de telles lampes sont lourdes et encombrantes. Le document US4945290 décrit une lampe plane UV à décharge transmettant un rayonnement UV bidirectionnel, comprenant : - des première et deuxième parois planes, en saphir ou quartz, 15 maintenues sensiblement parallèles et scellées entre elles, délimitant ainsi un espace interne rempli d'un gaz source du rayonnement UV, deux électrodes respectivement sur les faces principales externes des première et deuxième parois planes sous forme de grilles 20 métalliques, et à des potentiels donnés distincts pour une décharge perpendiculaire entre les parois. L'invention a pour objet de fournir une lampe UV plane à décharge fiable performante, de conception et/ou de fonctionnement plus simple, ceci pour une large gamme d'applications. 25 A cet effet, l'invention propose une lampe plane à décharge transmettant un rayonnement dans l'ultraviolet, dit UV, comprenant : - des première et deuxième parois diélectriques planes en regard, maintenues sensiblement parallèles entre elles et scellées entre elles, délimitant ainsi un espace interne rempli de gaz, la 30 première paroi au moins étant en un matériau transmettant ledit rayonnement UV, -des premières et deuxièmes électrodes, à des potentiels donnés distincts, respectivement intégrées aux première et deuxième parois diélectriques ou sur les faces principales externes des première et deuxième parois diélectriques, la première électrode au moins étant à base d'un matériau transmettant ledit rayonnement UV ou arrangé pour permettre une transmission globale de l'UV, - un revêtement luminophore sur une face principale interne de la première et/ou de la deuxième paroi diélectrique, le luminophore émettant ledit rayonnement UV en étant excité par le gaz. Dans la lampe UV de l'art antérieur, pour changer d'UV, le gaz doit io être remplacé et il est alors nécessaire d'adapter les conditions de décharge et d'émission d'UV (pression, tension d'alimentation, hauteur de gaz, etc) en conséquence. La lampe plane à décharge selon l'invention est plus souple d'utilisation que la lampe de l'art antérieur. En effet, on choisit le(s) 15 revêtement(s) luminophore(s) en fonction du ou des UV que l'on souhaite produire, indépendamment des conditions de décharge. Il n'est aussi pas nécessaire de changer de gaz excitateur. Il existe notamment des luminophores émettant dans les UVC à partir d'un rayonnement VUV par exemple produit par un ou des gaz rares 20 (Xe, Ar, Kr, etc). Par exemple, un rayonnement UV à 250 nm est émis par des luminophores après excitation par un rayonnement VUV inférieur à 200 nm. On peut citer les matériaux dopés au Pr ou Pb tels que : LaPO4: Pr, CaSO4: Pb etc. Il existe aussi des luminophores émettant dans les UVA ou proche 25 UVB également à partir d'un rayonnement VUV. On peut citer les matériaux dopés au gadolinium tels que le YBO3:Gd ; le YB2O5:Gd ; le LaP3O9:Gd ; le NaGdSiO4 ; le YAI3(BO3)4:Gd ; le YPO4:Gd ; le YAIO3:Gd ; le SrB4O7:Gd ; le LaPO4:Gd ; le LaMgB5O10:Gd, Pr ; le LaB3O8:Gd, Pr ; le (CaZn)3(PO4)2:TI. Il existe en outre des luminophores émettant dans les UVA à partir 30 d'un rayonnement UVB ou UVC par exemple produit par du mercure ou de préférence un (des) gaz comme les gaz rares et/ou halogènes (Hg, Xe/Br, Xe/I, Xe/F, Cl2r ...). On peut citer par exemple le LaPO4:Ce ; le (Mg,Ba)AI11O19:Ce ; le BaSi2O5:Pb ; le YPO4:Ce ; le (Ba,Sr,Mg)3Si2O7:Pb ; le SrB4O7: Eu. Par exemple, un rayonnement UV supérieur à 300 nm, notamment entre 318 nm et 380 nm, est émis par des luminophores après excitation par un rayonnement UVC de l'ordre de 250 nm. Ainsi, le gaz peut consister en un gaz ou un mélange de gaz choisi parmi les gaz rares et/ou les halogènes. Le taux d'halogène (en mélange avec un ou des gaz rares) peut être choisi inférieur à 10% par exemple 4%. On peut aussi utiliser des composés halogénés. Les gaz rares et les halogènes présentent l'avantage d'être insensibles aux conditions climatiques. io Le tableau 1 ci-après indique les pics de rayonnement des gaz émetteurs d'UV excitateurs des luminophores. Gaz émetteur(s) d'UV et/ou Pic(s) (nm) excitateur(s) de luminophore Xe 172 F2 158 Br2 269 C 259 12 342 XeI /KrI 253 ArBr / KrBr / XeBr 308 / 207 / 283 ArF / KrF / XeF 351 / 249 / 351 ArCI / KrCI / XeCI 351 / 222 / 308 Hg 185, 254, 310, 366 Tableau 1 15 Encore plus préférentiellement, on choisira comme gaz excitateur un ou des gaz rares, notamment le xénon. Naturellement, pour maximiser la zone de décharge et pour une décharge homogène, les première et deuxième électrodes, continue ou par morceau, peuvent s'étendre sur des surfaces de dimensions au moins 20 sensiblement égales à la surface des parois inscrite dans l'espace interne. La lampe UV selon l'invention peut prendre des dimensions de l'ordre de celles atteintes actuellement avec les tubes fluorescents, ou bien supérieures, par exemple d'au moins 1 m2. De préférence, le facteur de transmission de la lampe selon l'invention autour du pic dudit rayonnement UV peut être supérieur ou égal à 50%, encore plus préférentiellement supérieur ou égal à 70%, et même supérieur ou égal à 80%. Les parois diélectriques font office de protection capacitive des électrodes contre le bombardement ionique. io Chaque électrode peut être associée à la face externe de la paroi diélectrique en jeu de différentes manières : elle peut directement déposée sur la face externe ou être sur un élément porteur diélectrique, lequel est assemblé à la paroi de sorte que l'électrode soit plaquée contre sa face externe. 15 Cet élément porteur diélectrique, de préférence mince, peut être un film plastique, notamment un intercalaire de feuilletage avec un contre verre pour une protection mécanique, ou une feuille diélectrique par exemple collée par une résine ou un joint minéral de préférence en périphérie pour laisser passer l'UV le cas échéant. 20 Des matières plastiques qui conviennent sont par exemple : - le polyuréthane (PU) utilisé souple, le copolymère éthylène/acétate de vinyle (EVA) ou le polyvinyl butyral (PVB), ces plastiques servant comme intercalaire de feuilletage, par exemple avec une épaisseur entre 0,2 mm et 1,1 mm, 25 notamment entre 0,3 et 0,7 mm, éventuellement porteur d'une électrode, - le polyuréthane rigide, les polycarbonates, des acrylates comme le polyméthacrylate de méthyle (PMMA), utilisés notamment comme plastique rigide, éventuellement porteur d'une électrode. 30 On peut aussi utiliser du PE, du PEN ou du PVC ou encore le poly(téréphtalate d'éthylène (PET), ce dernier pouvant être mince, notamment entre 10 et 100 dam, et pouvant porter l'électrode. Le cas échéant, on veille naturellement à la compatibilité entre différents plastiques utilisés, notamment à leur bonne adhérence. Naturellement, tout élément diélectrique rajouté est choisi transmettant ledit rayonnement UV s'il est disposé d'un côté émetteur de la lampe UV. Le rayonnement UV peut être transmis par un seul côté (la première paroi). Dans ce cas, on peut choisir une deuxième électrode formant une couche pleine réfléchissante et/ou une deuxième paroi diélectrique absorbant les UV et de préférence avec un coefficient de dilation proche de io la première paroi. De préférence, le rayonnement UV peut être bidirectionnel, de même intensité ou d'intensité distincte des deux côtés de la lampe. Pour gagner en compacité, en temps de fabrication et/ou en transmission UV, la première et/ou la deuxième électrode peut être de 15 préférence directement sur la face externe et n'être pas recouverte par un diélectrique. Avec un matériau d'électrode transmettant ledit rayonnement UV, la première voire la deuxième électrode peut être sensiblement sur toute la surface inscrite dans l'espace interne, par exemple être une couche pleine. 20 Il peut s'agir notamment d'une couche très mince d'or, par exemple de l'ordre de 10 nm, ou de métaux alcalins tels que potassium, rubidium, césium, lithium ou potassium par exemple de 0,1 à 1 dam, ou encore être en un alliage par exemple avec 25% sodium et 75% de potassium. Le matériau d'électrode n'est pas nécessairement suffisamment 25 transparent aux UV. Un matériau d'électrode relativement opaque audit rayonnement UV est par exemple de l'oxyde d'étain dopé fluor (SnO2: F), de l'oxyde mixte d'indium et d'étain (l'ITO), de l'argent, par exemple sérigraphié, du cuivre ou de l'aluminium. Aussi, dans cette configuration, la première voire la deuxième 30 électrode est discontinue. La première et/ou la deuxième électrode peut être ainsi principalement sous forme d'une série de bandes équidistantes, lesquelles pouvant être reliées par une bande notamment périphérique pour une alimentation électrique commune. Les bandes peuvent être linéaires, ou être de formes plus complexes, non linéaires, par exemple coudées, en V, ondulées, en zigzag. La première et la deuxième électrode peut être par exemple sous forme de peignes interpénétrés avec un écart constant entre dents adjacentes. Les bandes peuvent être linéaires sensiblement parallèles, présentant une largeur 11 et étant espacées d'une distance di, le rapport 11 sur di pouvant être compris entre 10% et 50%, pour permettre une io transmission globale UV d'au moins 50%, le rapport 11/di pouvant aussi être ajusté en fonction de la transmission de la paroi associée. Plus largement, la première et/ou la deuxième électrode peut être au moins deux séries de bandes (ou lignes) croisées, par exemple organisées en tissu, toile, grille. Par exemple, on choisit pour toutes les 15 séries de bandes, la même taille de bande et d'espacement entre bandes adjacentes. Par ailleurs, chaque bande peut être pleine ou de structure ouverte. Les bandes pleines peuvent être notamment formées à partir de fils conducteurs jointifs (parallèles ou en tresse etc) ou d'un ruban (en cuivre, à 20 coller..) ou à partir d'un revêtement déposé par tous moyens connus de l'homme du métier tels que des dépôts par voie liquide, dépôts sous vide (pulvérisation magnétron, évaporation), par pyrolyse (voie poudre ou gazeuse) ou par sérigraphie. Pour former des bandes, en particulier, il est possible d'employer des systèmes de masquage pour obtenir directement la 25 répartition recherchée, ou encore, de graver un revêtement uniforme par ablation laser, par gravure chimique ou mécanique. Chaque bande à structure ouverte peut aussi être formée d'une ou plusieurs séries de motifs conducteurs, formant un réseau. Le motif est notamment géométrique allongé ou non (carré, rond, etc). 30 Chaque série de motifs peut être définie par des motifs équidistants, avec un pas donné dit pi entre motifs adjacents et une largeur dite 12 de motifs. Deux séries de motifs peuvent être croisées. Ce réseau peut être notamment organisé comme une grille, comme un tissu, une toile. Ces motifs sont par exemple en métal comme le tungstène, le cuivre ou le nickel. Chaque bande à structure ouverte peut être à base de fils conducteurs et/ou de pistes conductrices. Aussi, on peut obtenir une transmission globale aux UV en adaptant le rapport 11 sur di de la ou des séries de bandes en fonction de la transmission souhaitée et/ou en adaptant, en fonction de la transmission souhaitée, la largeur 12 et/ou le pas pi de bandes à structure ouverte. Ainsi, le rapport largeur 12 sur pas pi peut être de préférence io inférieur ou égal à 50% de préférence inférieur ou égal à 10%, encore plus préférentiellement inférieur ou égal à 1%. Par exemple, le pas pi peut être compris entre 5 pm et 2 cm, de préférence entre 50 pm et 1,5 cm, encore plus préférentiellement 100 pm et 1 cm, et la largeur 12 peut être entre 1 pm et 1 mm, de préférence entre 15 10 et 50 pm. A titre d'exemple, on peut utiliser un réseau de pistes conductrices (en grille, etc) avec un pas pi entre 100 pm et 300 pm, et une largeur 12 de 10 à 20 pm. Un réseau de fils conducteurs peut avoir un pas pi entre 1 et 20 10 mm, notamment 3 mm, et une largeur 12 entre 10 et 50 pm, notamment entre 20 et 30 Jm. Ces fils peuvent être intégrés au moins en partie dans la paroi diélectrique associée, ou alternativement pour la deuxième électrode au moins en partie intégrés dans un intercalaire de feuilletage, notamment PVB 25 ou PU. Pour plus de simplicité et pour faciliter le scellement, les première et deuxième parois diélectriques peuvent être en matériaux identiques ou au moins de coefficient de dilatation proche. Le matériau transmettant ledit rayonnement UV du premier voire de 30 la deuxième paroi diélectrique peut être choisi de préférence parmi le quartz, la silice, le fluorure de magnésium (MgF2) ou de calcium (CaF2), un verre borosilicate, un verre silicosodocalcique notamment avec moins de 0,05% de Fe2O3. A titre d'exemple pour des épaisseurs de 3 mm : - les fluorures de magnésium ou de calcium transmettent à plus de 80% voire 90% sur toute la gamme des UVs c'est-à-dire les UVA (entre 315 et 380 nm), les UVB (entre 280 et 315 nm), les UVC (entre 200 et 280 nm), ou les VUV (entre environ 10 et 200 nm), - le quartz et certaines silices de haute pureté transmettent à plus de 80% voire 90% sur toute la gamme des UVA, UVB et UVC, - le verre borosilicate, comme le borofloat de Schott, transmet à plus de 70% sur toute la gamme des UVA, io - les verres silicosodocalciques avec moins de 0,05% de Fe III ou de Fe2O3r notamment le verre Diamant de Saint-Gobain, le verre Optiwhite de Pilkington, le verre B270 de Schott, transmettent à plus de 70% voire 80% sur toute la gamme des UVA. Un verre silicosodocalcique, tel que le verre Planilux vendu par la 15 société Saint-Gobain, présente une transmission supérieure à 80% au-delà de 360 nm ce qui peut suffire pour certaines réalisations et certaines applications. Dans la structure de lampe plane selon l'invention, la pression de gaz dans l'espace interne peut être de l'ordre de 0,05 à 1 bar. 20 Les parois diélectriques peuvent être de toute forme : le contour des parois peut être polygonal, concave ou convexe, notamment carré ou rectangulaire, ou courbe, notamment rond ou ovale. Les parois diélectriques peuvent être légèrement bombées selon un même rayon de courbure, et sont de préférence maintenues à distance 25 constante par exemple par des espaceurs tels que des billes de verre. Ces espaceurs, que l'on peut qualifier de ponctuels lorsque leurs dimensions sont considérablement inférieures aux dimensions des parois verrières, peuvent affecter des formes diverses, notamment sphériques, sphériques bi-tronquées à faces parallèles, cylindriques, mais aussi parallélépipédiques 30 à section polygonale, notamment en croix, tels que décrits dans le document WO 99/56302. L'écartement entre les deux parois diélectriques peut être fixé par les espaceurs à une valeur de l'ordre de 0,3 à 5 mm. Une technique de dépose des espaceurs dans des vitrages isolants sous vide est connue de FR-A-2 787 133. Selon ce procédé, on dépose sur une plaque de verre des points de colle, notamment de l'émail déposé par sérigraphie, d'un diamètre inférieur ou égal au diamètre des espaceurs, on fait rouler les espaceurs sur la plaque de verre de préférence inclinée de manière à ce qu'un unique espaceur se colle sur chaque point de colle. On applique ensuite la seconde plaque de verre sur les espaceurs et on dépose le joint de scellage périphérique. Les espaceurs sont réalisés en un matériau non-conducteur pour ne io pas participer aux décharges ou faire de court-circuit. De préférence, ils sont réalisés en verre, notamment de type sodocalcique. Pour éviter une perte de lumière par absorption dans le matériau des espaceurs, il est possible de revêtir la surface des espaceurs d'un matériau transparent ou réfléchissant les UV ou avec un matériau luminophore identique ou différent 15 de celui utilisé pour la(les) paroi(s). Suivant une réalisation, la lampe UV peut être produite en fabriquant tout d'abord une enceinte scellée où la lame d'air intermédiaire est à pression atmosphérique, puis en faisant le vide et en introduisant le gaz à plasma à la pression souhaitée. Suivant cette réalisation, l'une des 20 parois comporte au moins un trou percé dans son épaisseur obstrué par un moyen de scellement. La lampe UV peut avoir une épaisseur totale inférieure ou égale à 30 mm, préférentiellement inférieure ou égale à 20 mm. De préférence les parois sont scellées par un joint de scellement 25 périphérique qui est minéral, par exemple à base de fritte de verre. La lampe UV telle que décrite précédemment peut être utilisée tant dans le domaine industriel par exemple pour l'esthétique, le biomédical, l'électronique ou pour l'alimentaire que dans le domaine domestique, par exemple pour la décontamination d'eau du robinet, d'eau potable de piscine, 30 d'air, le séchage UV, la polymérisation. En choisissant un rayonnement dans l'UVA voire dans l'UVB, la lampe UV telle que décrite précédemment peut être utilisée : i0 - comme lampe à bronzer (notamment 99,3% dans l'UVA et 0,7% dans l'UVB selon les normes en vigueur), - pour les traitements dermatologiques (notamment, un rayonnement dans l'UVA à 308 nm), - pour les processus d'activation photochimique, par exemple pour une polymérisation, notamment de colles, ou une réticulation ou pour le séchage de papier, - pour l'activation de matière fluorescente, telle que l'éthidium bromide utilisée en gel, pour des analyses d'acides nucléiques ou io de protéines, - pour l'activation d'un matériau photocatalytique par exemple pour réduire les odeurs dans un réfrigérateur ou les saletés. En choisissant un rayonnement dans l'UVB, la lampe sert pour favoriser la formation de vitamine D sur la peau. 15 En choisissant un rayonnement dans l'UVC, la lampe UV telle que décrite précédemment peut être utilisée pour la désinfection/stérilisation d'air, d'eau ou de surfaces par effet germicide, notamment entre 250 nm et 260 nm. En choisissant un rayonnement dans l'UVC lointain ou de préférence 20 dans le VUV pour la production d'ozone, la lampe UV telle que décrite précédemment sert notamment pour le traitement de surfaces, en particulier avant dépôt de couches actives pour l'électronique, l'informatique, l'optique, les semi-conducteurs, ... La lampe peut être intégrée par exemple dans un équipement 25 électroménager tel que réfrigérateur, tablette de cuisine. D'autres détails et caractéristiques avantageuses de l'invention apparaissent à la lecture de l'exemple de la lampe plane UV illustrée par la figure 1 suivante qui représente schématiquement une vue de coupe 30 latérale d'une lampe plane UV à décharge dans un mode de réalisation de l'invention. On précise que pour un souci de clarté les différents éléments des objets représentés ne sont pas nécessairement reproduits à l'échelle. La figure 1 présente une lampe plane UV 1 à décharge comportant des première et deuxième plaques 2, 3, par exemple rectangulaires, présentant chacune une face externe 21, 31 et une face interne 22, 32. La lampe 1 émet un rayonnement UV bidirectionnel par ses faces externes 21, 31. La surface de chaque plaque 2, 3 est par exemple de l'ordre de 1m2 voire au-delà et leur épaisseur de 3 mm. Les plaques 2, 3 sont associées avec mise en regard de leurs faces internes 22, 32 et sont assemblées par l'intermédiaire d'une fritte de io scellage 8, par exemple une fritte de verre de coefficient de dilation thermique voisin de celui des plaques 2, 3. En variante, les plaques sont assemblées par une colle par exemple silicone ou encore par un cadre en verre thermoscellé. Ces modes de scellement sont préférables si l'on choisit des plaques 2, 3 avec des 15 coefficients de dilation trop distincts. L'écartement entre les plaques est imposé (à une valeur généralement inférieure à 5 mm) par des espaceurs 9 en verre disposés entre les plaques. Ici, l'écartement est par exemple de 1 à 2 mm. Les espaceurs 9 peuvent avoir une forme sphérique, cylindrique, 20 cubique ou une autre section polygonale par exemple cruciforme. Les espaceurs peuvent être revêtus, au moins sur leur surface latérale exposée à l'atmosphère de gaz à plasma, d'un matériau réfléchissant les UV. La première plaque 2 présente à proximité de la périphérie un trou 13 percé dans son épaisseur, de quelques millimètres de diamètre dont 25 l'orifice externe est obstrué par une pastille de scellement 12 notamment en cuivre soudée sur la face externe 21. Dans l'espace 10 entre les plaques 2, 3 règne une pression réduite de 200 mbar de xénon 7 pour émettre un rayonnement excitateur dans l'UVC. 30 La lampe 1 sert par exemple de lampe à bronzer. Les faces internes 22, 32 portent un revêtement 6 de matériau luminophore émettant un rayonnement dans l'UVA de préférence au-delà de 350 nm tel que le YPO4:Ce (pic à 357 nm) ou le (Ba,Sr,Mg)3Si2O7:Pb (pic à 372 nm) ou le SrB4O7: Eu (pic à 386 nm). On choisit un verre silicosodocalcique tel que le Planilux vendu par la société Saint-Gobain qui assure une transmission UVA autour de 350 nm supérieure à 80% à bas coût. Son coefficient de dilatation est d'environ 90 10-8 K-1. Dans une autre variante, on choisit un luminophore à base de gadolinium, et un verre borosilicate (par exemple de coefficient de dilatation d'environ 32 10-8K-1) ou un verre silicosodocalcique avec moins de 0,05% de Fe2O3r ainsi qu'un gaz rare comme le xénon seul ou en mélange avec l'argon et/ou le néon. Naturellement, on peut choisir d'autres luminophores et un verre borosilicate pour transmettre un UVA vers 300330 nm. Dans une autre variante, la lampe 1 émet dans l'UVC, pour un effet germicide, on choisit alors un luminophore comme le LaPO4: Pr ou le CaSO4 :Pb et pour les parois, de la silice ou du quartz ainsi qu'un gaz rare comme le xénon de préférence seul ou en mélange avec l'argon et/ou le néon. Chaque électrode 4, 5 est sous forme d'au moins deux séries croisées de bandes 41, 51, bandes par exemple pleines, respectivement disposées sur les faces externes 21, 31. De préférence les bandes 41, 51 sont de largeur li et d'espacements interbandes dl similaires. Si le matériau d'électrode est relativement opaque aux UV, on adapte alors le rapport largeur des bandes li sur largeur de l'espace interbandes dl en conséquence pour augmenter la transmission globale aux UV. Par exemple, on choisit un rapport largeur li sur largeur dl de l'espace interbandes de l'ordre de 20% ou moins, par exemple la largeur li est égale à 4 mm et la largeur dl de l'espace interélectrodes est égale à 2 cm. Le matériau d'électrode est par exemple de l'argent déposé de préférence par sérigraphie ou encore déposé en couche mince par pulvérisation, ou encore du cuivre gravé par photolithographie. Les bandes électrodes 4, 5 peuvent aussi être réalisées par gravure d'une couche électroconductrice. Ainsi on peut par exemple choisir le verre Planilux avec une couche d'oxyde d'étain dopé fluor qui est gravée pour former les électrodes 4, 5 avec une largeur égale à 1 mm et un espace égal à 5 mm permettant d'obtenir une transmission globale de 85% environ à partir de 360 nm, en gardant une homogénéité très satisfaisante. On peut aussi choisir pour les parois des verres Planilux avec chacun une couche d'oxyde d'étain dopé fluor qui est gravée pour former les électrodes 4, 5 avec une largeur égale à 1 mm et un espace égal à 5 mm permettant d'obtenir une transmission globale de 85% environ à partir de 360 nm, en gardant une homogénéité très satisfaisante. En variante, chaque bande est à structure ouverte et peut être formée d'un réseau de motifs conducteurs, par exemple géométriques (carré, rond,...), pour augmenter encore la transmission globale aux UV. Chacune des électrodes 4, 5 est alimentée via un clinquant souple 11, 11' ou en variante via un fil soudé. L'électrode 4 est à un potentiel VO de l'ordre de 1100 V et de fréquence entre 10 et 100 kHz, par exemple 40 kHz. L'électrode 5 est à la masse. Alternativement, les électrodes 4 et 5 sont alimentées par exemple par des signaux en opposition de phase, par exemple respectivement à 550 V et -550 V. Dans une variante de réalisation, les électrodes 4 et 5 sont des grilles intégrées dans les parois 2, 3. REVENDICATIONS 1. Lampe plane à décharge (1) transmettant un rayonnement dans l'ultraviolet, dit UV, comprenant : - des première et deuxième parois diélectriques (2, 3) planes en regard, maintenues sensiblement parallèles et scellées entre elles, délimitant ainsi un espace interne (10) rempli de gaz (7), la première paroi diélectrique au moins étant en un matériau transmettant ledit rayonnement UV, - des première et deuxième électrodes (4, 5), à des potentiels donnés distincts, respectivement intégrées aux première et deuxième parois diélectriques ou sur les faces principales externes (21, 31) des première et deuxième parois diélectriques, la première électrode au moins étant à base d'un matériau transmettant ledit rayonnement UV ou arrangé pour permettre une transmission globale de l'UV, - un revêtement luminophore (6) sur une face principale interne (22, 32) de la première et/ou de la deuxième paroi diélectrique (2, 3), le luminophore émettant ledit rayonnement UV en étant excité par le gaz. 2. Lampe UV selon la revendication 1, caractérisée en ce que le gaz (7) consiste en un gaz rare, notamment le xénon, ou un mélange de gaz choisis parmi les gaz rares et les gaz halogènes. 3. Lampe UV (1) selon l'une des revendications 1 ou 2, caractérisée en ce que la première électrode (4) sur la face externe (21) et/ou la deuxième électrode (5) sur la face externe (31) n'est pas couverte. 4. Lampe UV (1) selon l'une des revendications précédentes, caractérisée en ce que le rayonnement UV est bidirectionnel. 5. Lampe UV (1) selon l'une des revendications précédentes, caractérisée en ce que la première électrode (4) et/ou la deuxième électrode (5) est discontinue, notamment sous forme d'une série de bandes équidistantes (41, 51), en couche ou en fils conducteurs, oud'au moins deux séries croisées de bandes parallèles, chaque bande présentant une largeur 11 et étant espacée d'une distance di d'une bande adjacente, et en ce que le rapport 11 sur di est compris entre 10% et 50%. 6. Lampe UV (1) selon l'une des revendications précédentes, caractérisée en ce que la première électrode et/ou la deuxième électrode est sous forme de bandes, chacune formée d'une ou plusieurs séries de motifs conducteurs, en pistes conductrices et/ou en fils conducteurs, définie par un pas donné dit pi entre motifs et une largeur dite 12 de motifs, le rapport largeur 12 sur pas pi étant inférieur ou égal à 50%. 7. Lampe UV (1) selon l'une des revendications précédentes, caractérisée en ce que la première électrode et/ou la deuxième électrode est organisée comme une grille, un tissu ou une toile. 8. Lampe UV (1) selon l'une des revendications précédentes, caractérisée en ce que le matériau transmettant ledit rayonnement UV est choisi parmi le quartz, la silice, le fluorure de magnésium ou de calcium, un verre borosilicate, un verre silicosodocalcique notamment avec moins de 0,05% de Fe2O3. 9. Utilisation de la lampe UV (1) selon l'une des revendications précédentes dans le domaine de l'esthétique, du biomédical, de l'électronique, pour l'alimentaire. 10. Utilisation de la lampe UV (1) selon l'une des revendications 1 à 8 comme lampe à bronzer, pour le traitement dermatologique, pour la désinfection ou la stérilisation de surfaces, d'air, d'eau du robinet, d'eau potable, de piscine, pour le traitement de surfaces en particulier avant dépôt de couches actives, pour activer un processus photochimique de type polymérisation ou réticulation, pour un séchage de papier, pour des analyses à partir de matières fluorescentes, pour une activation d'un matériau photocatalytique.